(57)【要約】【課題】水に濡れた筆記面にも明瞭な筆跡を形成することができ、しかも、その筆跡が筆記面に保持される油性マーキングペン用インキ組成物を提供する。【解決手段】樹脂塗膜と水との接触角が９０゜以上であるアルキルフェノール樹脂と油溶性染料とをイソパラフィン系溶媒に溶解させてなる油性マーキングペン用インキ組成物。【選択図】なし【特許請求の範囲】
【請求項１】
樹脂塗膜と水との接触角が９０゜以上であるアルキルフェノール樹脂と油溶性染料とをイソパラフィン系溶媒に溶解させてなることを特徴とする油性マーキングペン用インキ組成物。
【請求項２】
請求項１に記載の水に濡れた筆記面用油性マーキングペン用インキ組成物。
【発明の詳細な説明】
【技術分野】
【０００１】
本発明は、油性マーキングペン用インキ組成物に関し、詳しくは、水に濡れた筆記面（以下、濡れ面という。）においても筆記することができる濡れ面用油性マーキングペン用インキ組成物に関する。
【背景技術】
【０００２】
従来、種々の油性マーキングペン用インキ組成物が知られており（例えば、特許文献１参照）、これらを用いれば、例えば、紙は勿論、金属、樹脂、木材等からなる筆記面にも筆記することができるが、しかし、これらの筆記面が水に濡れている場合には、通常、筆記することが困難であり、仮に筆記することができても、筆跡が掠れたり、流れて滲んだりすることが多く、明瞭な筆跡を形成することができない。また、従来の油性マーキングペン用インキ組成物を用いて濡れ面に筆記した後は、ペン先が凝集しやすく、そこで、濡れ面に筆記した後に普通紙上に筆記したとき、掠れることが多い。このように、従来、濡れ面に明瞭に筆記することができる油性マーキングペン用インキ組成物は、従来、知られていない。
【特許文献１】特開昭５２−０７２６２７号公報
【発明の開示】
【発明が解決しようとする課題】
【０００３】
本発明は、油性マーキングペン用インキ組成物における上述した問題を解決するためになされたものであって、濡れ面にも明瞭な筆跡を形成することができる油性マーキングペン用インキ組成物を提供することを目的とする。
【課題を解決するための手段】
【０００４】
本発明によれば、樹脂塗膜と水との接触角が９０゜以上であるアルキルフェノール樹脂と油溶性染料とをイソパラフィン系溶媒に溶解させてなることを特徴とする油性マーキングペン用インキ組成物が提供される。
【発明の効果】
【０００５】
本発明による油性マーキングペン用インキ組成物は、樹脂塗膜の水との接触角が９０゜以上であるアルキルフェノール樹脂と油溶性染料とをイソパラフィン系溶媒に溶解させてなるものであり、このように、すべての成分が水に溶解せず、混じらないものであるので、通常の筆記面、例えば、紙、金属、樹脂、木材等からなる筆記面は勿論、水中を含め、濡れ面にも明瞭に筆記することができ、しかも、そのように濡れ面に筆記した後も、普通紙上に何ら支障なく筆記することができる。
【発明を実施するための最良の形態】
【０００６】
本発明による油性インキ組成物は、フェルトペンとも呼ばれるマーキングペンに用いて筆記するためのものであって、マーキングペンとは、先端にプラスチック成形物等からなるペン先を備えると共に、本体内にフェルト、繊維束等にインキを含浸させてなるインキ貯蔵手段を備え、このようなインキ貯蔵手段からペン先に毛細管現象を利用してインキを供給して、筆記を可能とするものである。このようなマーキングペンは、通常、中芯式マーキングペンと呼ばれている。しかし、本発明によるインキ組成物は、筒状の本体それ自体内にインキを貯蔵するマーキングペンにも用いることができる。
【０００７】
本発明による油性マーキングペン用インキ組成物は、樹脂塗膜の水との接触角が９０゜以上であるアルキルフェノール樹脂と油溶性染料とをイソパラフィン系溶媒に溶解させてなるものである。
【０００８】
本発明において、インキ組成物のための溶媒としては、特に、極性が低く、安全性が高く、しかも、臭いが少ない点から、イソパラフィン系溶媒が用いられる。このようなイソパラフィン系溶媒は、例えば、アイソパー（エクソンモービル社製）、ＩＰソルベント（出光石油化学（株）製）、シェルゾール（シェルケミカルズ社製）等、市販品として入手することができる。
【０００９】
本発明による油性マーキングペン用インキ組成物は、溶媒として、このようなイソパラフィン系溶媒を用いるものであり、ここに、樹脂成分として、このようなイソパラフィン系溶媒への溶解性にすぐれると共に、疎水性の高い樹脂として、樹脂塗膜の水との接触角が９０゜以上であるアルキルフェノール樹脂が用いられる。但し、本発明においては、樹脂成分のうち、２０重量％までは、樹脂塗膜の水との接触角が９０゜以上であるその他の疎水性樹脂をアルキルフェノール樹脂と共に用いてもよい。
【００１０】
このような樹脂成分は、筆記に際して、筆記面に対するインキ組成物の定着性を与えるものであり、通常、インキ組成物において、０．１〜４０重量％の範囲で用いられ、好ましくは、０．５〜３０重量％の範囲で用いられる。インキ組成物における樹脂の割合が０．１重量％よりも少ないときは、筆記したとき、筆跡に定着性がなく、特に、濡れ面に筆記したとき、筆跡が流れて、失われる。しかし、インキ組成物における樹脂成分の割合が４０重量％よりも多いときは、得られるインキ組成物の粘度が高すぎて、筆記し難くなる。
【００１１】
本発明による油性マーキングペン用インキ組成物は、上述したようなアルキルフェノール樹脂と共に油溶性染料を前記イソパラフィン系溶媒に溶解させてなるものである。殆どの油溶性染料はイソパラフィン系溶媒に溶解しないが、本発明によれば、前述したようなアルキルフェノール樹脂を樹脂成分として用いることによって、この樹脂がイソパラフィン系溶媒への油溶性染料の溶解助剤の役割を果たすので、油溶性染料をイソパラフィン系溶媒に溶解させることができる。
【００１２】
従って、油溶性染料としては、用いるアルキルフェノール樹脂を助剤として、用いるイソパラフィン系溶媒に溶解するものであれば、特に限定されるものではなく、更に、本発明においては、酸性染料、直接染料、塩基性染料等の水溶性染料を造塩成分と反応させ、造塩させて水不溶性で油溶性とした所謂造塩染料も油溶性染料に含めることとする。このような造塩染料は、市販品として入手することもできる。必要に応じて、上記樹脂成分を用いて上記溶媒に分散させることができる顔料を油溶性染料と共に併用してもよい。
【００１３】
このような油溶性染料は、インキ組成物において、通常、０．０１〜２０重量％の範囲で用いられ、好ましくは、０．０５〜１８重量％の範囲で用いられる。インキ組成物における染料の割合が０．０１重量％よりも少ないときは、筆記したとき、筆跡の濃度が薄すぎて、実用的でない。しかし、インキ組成物における染料の割合が高すぎるときは、徒に不溶分が増えて、筆記性を劣化させる。
【００１４】
本発明による油性マーキングペン用インキ組成物は、その製造方法において特に限定されるものではないが、好ましくは、例えば、溶媒に樹脂成分を加え、必要に応じて加熱して、溶解させて、樹脂成分の溶液を調製し、これに油溶性染料を加えて、攪拌、混合すればよい。造塩染料を用いる場合は、上記樹脂成分の溶液に染料と造塩成分とを加えて、樹脂成分の溶液中で造塩させてもよく、また、予め、造塩させた染料を樹脂成分の溶液に加えてもよい。
【実施例】
【００１５】
以下に実施例を挙げて本発明を説明するが、本発明はこれら実施例により何ら限定されるものではない。以下の実施例及び比較例においては、各成分の割合を重量部にて示すと共に、得られたインキ組成物の濡れ面筆記性と濡れ面筆記後の普通紙への筆記性（復元筆記性）を下記のようにして評価した。
【００１６】
得られたインキ組成物を前述した中芯式マーキングペンに充填し、水で濡らしたアルミニウム板表面に筆記したときの筆記性を評価した。即ち、円滑に筆記することができ、しかも、筆跡が筆記面上に保持されているときを筆記性がよい（○）、筆記することはできるが、筆跡が直ちに流れるときを筆記性が悪い（△）、筆記することができないときを筆記不可能（×）とした。更に、上述したように、水で濡らしたアルミニウム板表面に筆記した直後に、普通紙上に筆記したときの筆記性を評価した。即ち、円滑に筆記することができるときを筆記性がよい（○）、筆記することはできるが、筆跡が掠れ気味であるときを筆記性が悪い（△）、筆記することができないときを筆記不可能（×）とした。
【００１７】
また、以下において、樹脂名の後の括弧内の度数は、その樹脂の塗膜の水との接触角を示す。樹脂の塗膜の水との接触角は次のようにして測定した。即ち、インキ組成物の調製に用いる溶媒に樹脂を１０重量％濃度にて溶解させて溶液とし、この溶液をガラス板上に厚く塗り広げ、５０℃で２４時間乾燥させて、樹脂塗膜を形成した。次いで、協和界面科学（株）製接触角計ＣＡ−Ｘ型を用い、上記樹脂塗膜の表面に水滴を載せて、上記樹脂塗膜の水との接触角を測定した。
【００１８】
実施例１
溶媒    ＩＰソルベント１６２０（出光石油化学社製イ
ソパラフィン系溶媒）                        ７０．０
樹脂    タマノール５１０（荒川化学社製アルキルフェ
ノール樹脂、９３゜）                        ２０．０
染料    バリファスト・レッド１３６０（オリエント化
学社製塩基性染料の有機酸塩）                  ５．０
スミノール・ファスト・レッドＢ  コンクの造
塩物（住友化学社製酸性染料とカチオン活性剤
との塩）                                      ５．０
濡れ面筆記性    ○
復元筆記性      ○
【００１９】
実施例２
溶媒    ＩＰソルベント１６２０                      ４７．０
ＩＰソルベント１０２６（出光石油化学社製イ
ソパラフィン系溶媒）                        ２０．０
樹脂    ヒタノール１１３３（日立化成社製アルキルフ
ェノール樹脂、９４゜）                      ２０．０
染料    スピロン・レッドＣ−ＢＨ（オリエント化学社
製塩基性染料の酸性樹脂塩）                    ５．０
スミノール・ファスト・レッドＢ  コンクの造
塩物（住友化学社製酸性染料とカチオン活性剤
との塩）                                      ８．０
濡れ面筆記性    ○
復元筆記性      ○
【００２０】
実施例３
溶媒    アイソパーＧ（エクソンモービル社製イソパラ
フィン系溶媒）                              ７５．０
樹脂    タマノール５１０                            ２０．０
染料    セレス・ブルーＲ（バイエル社製油溶性染料、
ソルベント・ブルー７８）                      ５．０
濡れ面筆記性    ○
復元筆記性      ○
【００２１】
実施例４
溶媒    アイソパーＧ                                ５０．０
アイソパーＥ（エクソンモービル社製イソパラ
フィン系溶媒）                              ２０．０
樹脂    ヒタノール１１３３                          ２０．０
染料    オイル・ブラック８０３（オリエント化学社製
油溶性染料）                                １０．０
濡れ面筆記性    ○
復元筆記性      ○
【００２２】
比較例１
溶媒    エタノール                                  ７５．０
樹脂    タマノール５１０（９３゜）                  １５．０
染料    スミノール・ファスト・レッドＢ  コンク（住
友化学社製酸性染料）                        １０．０
濡れ面筆記性    △
復元筆記性      △
【００２３】
比較例２
溶媒    プロピレングリコールモノメチルエーテル      ８０．０
樹脂    デンカブチラール２０００Ｌ（電気化学社製ポ
リビニルブチラール樹脂、７９゜）            １０．０
染料    バリファスト・レッド１３６０                １０．０
濡れ面筆記性    ×
復元筆記性      ×